(57)【要約】  −５０℃〜３０℃の広範な温度範囲において、絶縁破壊電圧を高く維持しつつ、特に−５０℃で結晶が極めて析出し難い、常温と低温の特性を両立した優れた電気絶縁油組成物として、炭素数１４（Ｃ１４）と炭素数１５（Ｃ１５）のジアリールアルカンからなる電気絶縁油組成物であって、Ｃ１４のジアリールアルカンが１，１−ジフェニルエタンまたは１，１−ジフェニルエタンとベンジルトルエンの混合物であり、Ｃ１５のジアリールアルカンが１−フェニル−１−メチルフェニルエタンであることを特徴とする電気絶縁油組成物が提供される。【特許請求の範囲】
【請求項１】
炭素数１４（Ｃ１４）と炭素数１５（Ｃ１５）のジアリールアルカンからなる電気絶縁油組成物であって、Ｃ１４のジアリールアルカンが１，１−ジフェニルエタンまたは１，１−ジフェニルエタンとベンジルトルエンの混合物であり、Ｃ１５のジアリールアルカンが１−フェニル−１−メチルフェニルエタンであることを特徴とする電気絶縁油組成物。
【請求項２】
１，１−ジフェニルエタン／１−フェニル−１−メチルフェニルエタン（質量比）が０．５〜８．０であることを特徴とする請求項１に記載の電気絶縁油組成物。
【請求項３】
１−フェニル−１−メチルフェニルエタンのうち、１−フェニル−１−（３−メチルフェニル）エタンと１−フェニル−１−（２−メチルフェニル）エタンの合計含有量が電気絶縁油組成物基準で２５質量％以下であることを特徴とする請求項１または２に記載の電気絶縁油組成物。
【請求項４】
請求項１〜３のいずれかに記載の電気絶縁油組成物に活性白土を接触させた後、エポキシ化合物を０．０１〜１．０質量％添加することにより得られる電気絶縁油組成物。
【発明の詳細な説明】
【技術分野】
【０００１】
本発明は、ジアリールアルカン混合物から成る広い温度領域での性能に優れた電気絶縁油組成物に関する。
【背景技術】
【０００２】
電気絶縁油として主に求められる性能は、絶縁破壊電圧が高いことをはじめ、水素ガス吸収性が高いこと、粘度が低いこと、さらに融点が低いことが挙げられる。近年、世界的に絶縁破壊電圧の高い電気絶縁油が使用されつつある。従来とは異なり、世界経済の発展に伴って、これまで使用されていなかった極低温の地域でも使用できるような低温特性に優れた電気絶縁油が求められており、要求性能は−５０℃で凝固物質などが生成せず使用できる電気絶縁油である。電気絶縁油は使用の際に、油中に固形物が発生するとその部分から放電が発生しやすくなることが知られており、その使用環境下で凝固物質が析出するような電気絶縁油は使用できない。一方、電気絶縁油の使用温度は使用環境における気温に左右されるため、極低温の性能だけでなく２０〜３０℃付近での性能も同時に兼ね備える必要がある。【０００３】
長きに渡って、高い絶縁破壊電圧を有する電気絶縁油として、ベンジルトルエンとジベンジルトルエンの混合物が使用されている。ベンジルトルエンは分子中の芳香族炭素の比率が高く、水素ガス吸収性が高く、耐電圧特性に優れているが、ベンジルトルエンの３種の位置異性体の融点は、文献によればｏ体＋６．６℃、ｍ体−２７．８℃およびｐ体＋４．６℃と、決して低い融点とは言えない。【０００４】
このような問題を解決するために、特開昭６０−８７２３１号公報（特許文献１）では、トルエンとベンジルクロライドとを塩化鉄触媒で反応させて得られるベンジルトルエンに、共生成物であるジベンジルトルエンを混合することが提案されている。特許文献１の提案と同一技術内容の商品として、アルケマ社からジャリレック（ＪＡＲＹＬＥＣ）Ｃ−１０１なる商品名で商品化されている電気絶縁油組成物がある。なお、特許文献１は、トリアリールメタンのオリゴマー混合物を開示しているが、その実質はベンジルトルエンとジベンジルトルエンの混合物である。特許文献１の第３頁には、モノベンジルトルエンは「過冷却後には−２０℃で晶出する欠点を有し」と記載され、この晶出の抑制のためにジベンジルトルエンを混合してなる組成物となしている。【０００５】
しかしながら、ジベンジルトルエンの如き化合物を添加することは、次の３つの理由から得策ではない。すなわち、ジベンジルトルエンの添加により凝固点降下現象を期待するとしても、ジベンジルトルエンが高分子量であるために、加えた重量ほどには凝固点が降下しない。凝固点降下現象は、添加した物質のモル濃度に比例するが、前記商品ＪＡＲＹＬＥＣ  Ｃ−１０１に加えられている２０重質％程度のジベンジルトルエンではその晶出温度の降下はモル濃度から計算すると６〜８℃程度にすぎない。
２つ目の理由は、ジベンジルトルエンは単に絶縁油の粘度を上昇させ、液分子の移動速度を低下させて見掛け上結晶の析出を抑制しているに過ぎない。それ故、注意深く冷却すれば結晶の析出が見られるのである。
３つ目の理由は、ジベンジルトルエンが高い生物蓄積性を有することにある。近年、ストックホルム条約等によって、高毒性を有する物質については国際的な規制がかかり始めている。ジベンジルトルエン自体は当該規制にかかっていないものの、日本国内においては、生物蓄積性が高いことから第一種監視化学物質に指定されている。当該物質の使用自体はエッセンシャルユースという形態で使用用途を限定することで使用が認められているものの、今後、高毒性の物質への規制が強まることは必至であり、低毒性な代替物質が求
められている。【０００６】
また、特開昭６１−２４１９０７号公報（特許文献２）には１−フェニル−１−メチルフェニルエタンで構成された電気絶縁油が記載されているものの、−４０℃におけるコロナ放電開始電圧が８１Ｖ／μであり、性能的に十分満足するものではない。【０００７】
特開昭６３−６４２１７号公報（特許文献３）にはベンジルトルエンとジトリルメタンで構成された電気絶縁油が記載されているが、配合する物質やその配合割合によって、性能が大きく変わっていることが分かる。すなわち、電気絶縁油は配合する物質によって、理屈では考えられないような性能を引き出すことがまれにある。【０００８】
他方、１−フェニル−１−キシリルエタン或いは１−フェニル−１−エチルフェニルエタンもその製造が容易であり、絶縁破壊電圧が比較的高く、誘電損失が小さいなどの優れた特性を有していることから広く用いられている。例えば絶縁破壊電圧や誘電損失が優れていることに加え、酸化安定性が特に優れている電気絶縁油組成物として１−フェニル−１−（２，４−ジメチルフェニル）エタンあるいは１−フェニル−１−（２，５−ジメチルフェニル）エタンからなる組成物が提案されている（特開昭５７−５０７０８号公報：特許文献４）。【０００９】
しかしながら、１−フェニル−１−キシリルエタン或いは１−フェニル−１−エチルフェニルエタンからなる電気絶縁油組成物は、流動点が−４７．５℃以下であり融点が非常に低いものの、４０℃における粘度が５．０ｍｍ２／ｓ程度と高いために、特に０℃以下の低温領域においてコンデンサの絶縁性能が十分でないという問題が有った。【００１０】
ところで、１,１−ジフェニルエタンは絶縁破壊電圧、水素ガス吸収性が高く、４０℃における粘度は２．８ｍｍ２／ｓ、凝固点も−１８℃と低いため、低温特性に優れた電気絶縁油として有望な物質である。１,１−ジフェニルエタンの凝固点は低いものの、それ単独では−５０℃以下の温度領域においては使用できない。【００１１】
ベンジルトルエンは水素ガス吸収性が高く、粘度も低いものの、その融点は前記のとおりｏ体＋６．６℃、ｍ体−２７．８℃およびｐ体＋４．６℃であり、−５０℃での使用に関しては必ずしも十分なものではない。
【先行技術文献】
【特許文献】
【００１２】
【特許文献１】特開昭６０−８７２３１号公報
【特許文献２】特開昭６１−２４１９０７号公報
【特許文献３】特開昭６３−６４２１７号公報
【特許文献４】特開昭５７−５０７０８号公報
【発明の概要】
【発明が解決しようとする課題】
【００１３】
本発明は、−５０℃〜３０℃の広範な温度範囲において、絶縁破壊電圧を高く維持しつつ、特に−５０℃で結晶が極めて析出し難い、常温と低温の特性を両立した優れた電気絶縁油組成物を提供することを目的とする。
【課題を解決するための手段】
【００１４】
そこで、本発明者らは、上記課題を解決するために、鋭意研究を行った結果、絶縁油全体に占める１,１−ジフェニルエタンと１−フェニル−１−メチルフェニルエタンの合計量、構成比率および１−フェニル−１−メチルフェニルエタンの異性体の割合を変えることで、−５０〜３０℃までの広い温度領域において優れた電気絶縁油となることを見出し、本発明を完成したものである。【００１５】
すなわち、炭素数１４（Ｃ１４）と炭素数１５（Ｃ１５）のジアリールアルカンからなる電気絶縁油組成物であって、Ｃ１４のジアリールアルカンが１，１−ジフェニルエタンまたは１，１−ジフェニルエタンとベンジルトルエンの混合物であり、Ｃ１５のジアリールアルカンが１−フェニル−１−メチルフェニルエタンであることを特徴とする電気絶縁油組成物である。【００１６】
また本発明は、１，１−ジフェニルエタン／１−フェニル−１−メチルフェニルエタン（質量比）が０．５〜８．０であることを特徴とする前記記載の電気絶縁油組成物である。【００１７】
また本発明は、１−フェニル−１−メチルフェニルエタンのうち、１−フェニル−１−（３−メチルフェニル）エタンと１−フェニル−１−（２−メチルフェニル）エタンの合計含有量が電気絶縁油組成物基準で２５質量％以下であることを特徴とする前記記載の電気絶縁油組成物である。【００１８】
さらに本発明は、前記の電気絶縁油組成物に活性白土を接触させた後、エポキシ化合物を０．０１〜１．０質量％添加することにより得られる電気絶縁油組成物である。
【発明の効果】
【００１９】
本発明の電気絶縁油組成物は、結晶が極めて析出し難く、それを含浸してなる油浸コンデンサは実用上−５０℃という低温でも使用できるという特徴を有し、かつ３０℃においても高い絶縁破壊電圧を示す、広い温度領域での特性に優れた電気絶縁油組成物である。また、本発明の組成物の各成分は、生体に対する悪影響などが無いものである。したがって、実用的に極めて優れたコンデンサ含浸用の電気絶縁油組成物である。
【発明を実施するための形態】
【００２０】
以下に本発明をさらに説明する。
本発明に係る電気絶縁油組成物は、炭素数１４（Ｃ１４）と炭素数１５（Ｃ１５）のジアリールアルカンからなり、Ｃ１４のジアリールアルカンが１，１−ジフェニルエタンまたは１，１−ジフェニルエタンとベンジルトルエンの混合物であり、Ｃ１５のジアリールアルカンが１−フェニル−１−メチルフェニルエタンであるジアリールアルカン混合物である。
【００２１】
１−フェニル−１−メチルフェニルエタンの融点は、１−フェニル−１−（２−メチルフェニル）エタン（ｏ体）が＋３９．５℃、１−フェニル−１−（３−メチルフェニル）エタン（ｍ体）が−４０℃以下、１−フェニル−１−（４−メチルフェニル）エタン（ｐ体）が−１２℃である。１−フェニル−１−メチルフェニルエタンは、例えば、特願２００３−１１９１５９号公報の実施例１に記載のゼオライト触媒を用いて、スチレンとトルエンから製造した場合、ｏ体の生成は１％前後である。そのため、異性体混合物の融点は低いと考えられる。また、水素ガス吸収性や絶縁破壊電圧も高く、低温特性に優れた電気絶縁油である。
【００２２】
Ｃ１４のジアリールアルカンとしては、１，１−ジフェニルエタン、１，２−ジフェニルエタン、ベンジルトルエンがあるが、１，２−ジフェニルエタンは融点が５１．２℃と高く、低温において固化し易いため好ましくない。
本発明において、Ｃ１４のジアリールアルカンとしては、１，１−ジフェニルエタンを単独で用いても良く、また１，１−ジフェニルエタンとベンジルトルエンの混合物を用いても良い。１，１−ジフェニルエタンとベンジルトルエンの混合割合は、質量比で１，１−ジフェニルエタン：ベンジルトルエンが６０〜１００：４０〜０が好ましく、より好ましくは７０〜９５：３０〜５である。１，１−ジフェニルエタンを単独で用いるよりも、１，１−ジフェニルエタンとベンジルトルエンの混合物を用いる方が絶縁破壊電圧がより高くなるため好ましい。
【００２３】
Ｃ１３のジアリールアルカンとしては、ジフェニルメタンがあるが、融点が２５℃と高く、低温において固化し易い為好ましくない。Ｃ１６のジアリールアルカンとしては、フェニルキシリルエタンが知られているが、全炭素数に占める芳香族炭素数の割合が低くなるため、絶縁油として重要な耐電圧が低下するため好ましくない。
【００２４】
１，１−ジフェニルエタン／１−フェニル−１−メチルフェニルエタン（質量比）は特に限定されないが、０．５〜８．０であることが好ましく、０．５〜５．０がより好ましく、０．５〜３．５がさらに好ましく、１．０〜３．０が最も好ましい。１，１−ジフェニルエタン／１−フェニル−１−メチルフェニルエタンが０．５未満になると低温において結晶が析出しやすくなる。また、１，１−ジフェニルエタン／１−フェニル−１−メチルフェニルエタンが８．０を超えると結晶が析出しやすくなる傾向がある。
【００２５】
１−フェニル−１−メチルフェニルエタンの異性体の割合は特に限定されないが、１−フェニル−１−（３−メチルフェニル）エタンと１−フェニル−１−（２−メチルフェニル）エタンの合計含有量が電気絶縁油組成物基準で２５質量％以下であることが好ましい。１−フェニル−１−（３−メチルフェニル）エタンと１−フェニル−１−（２−メチルフェニル）エタンの合計含有量が２５質量％を超えると、絶縁油自体の動粘度が高くなり、絶縁油性能が低下するため好ましくない。
【００２６】
電気絶縁油の粘度は高いほど、コンデンサ内で油が循環（対流）しにくくなるため、放電による発熱を除去しにくくなる。そのため、粘度は低いほど好ましいが、絶縁破壊電圧の高いジアリールアルカンの場合、最も分子量の小さいジフェニルメタンで４０℃の動粘度は２．１ｍｍ２／ｓである。１−フェニル−１−キシリルエタンおよび１−フェニル−１−フェニルエチルエタン混合物の４０℃における動粘度は約５．０ｍｍ２／ｓであるが、−５０℃においては２０００ｍｍ２／ｓを超える動粘度となり、絶縁破壊電圧の測定が困難となる。すなわち、１−フェニル−１−キシリルエタンおよび１−フェニル−１−フェニルエチルエタン混合物は−５０℃で結晶性物質は析出しないものの、その条件下では使用できない。そのため、４０℃における動粘度は、１−フェニル−１−キシリルエタンおよび１−フェニル−１−フェニルエチルエタン混合物の４０℃動粘度である５．０ｍｍ２／ｓよりも低いことが好ましく、特に好ましくは４．５ｍｍ２／ｓ以下である。
【００２７】
Ｃ１４のジアリールアルカンとして、１，１−ジフェニルエタンとベンジルトルエンの混合物を用いる場合、ベンジルトルエンの配合割合は、電気絶縁油組成物基準で、２０質量％以下であることが好ましく、１５質量％以下がより好ましい。１，１−ジフェニルエタン、１−フェニル−１−メチルフェニルエタン、ベンジルトルエンの中でベンジルトルエンは最も融点が高いため、２０質量％を超えると相対的に結晶が析出しやすくなるため好ましくない。
【００２８】
本発明の電気絶縁油組成物は、結晶が極めて析出し難く、それを含浸してなる油浸コンデンサは実用上−５０℃という低温でも使用できるという特徴を有する。本発明の電気絶縁油組成物の流動点は−５０℃以下であり、好ましくは−６０℃以下である。
【００２９】
本発明の電気絶縁油組成物の結晶析出温度は−４０℃以下であり、好ましくは−５０℃以下である。結晶化析出温度のレベルは、試料を所定温度に保ち、定められた時間での結晶の析出の有無を目視で観察することにより求めた。
結晶化温度レベルの試験法と、−４０℃及び−５０℃、１０３０時間後の結晶析出の有無の試験結果を実施例に示した。
本発明の電気絶縁油組成物の結晶析出温度は−４０℃よりも高くなると低温領域での絶縁性能が低くなるためのため好ましくない。
【００３０】
前記したようにベンジルトルエンは、ベンジルクロライドとトルエンを反応させて製造されるため、ベンジルトルエン中には塩素分が相当量含まれてくる。塩素分は絶縁油の性能を悪化させるためできるだけ少ないことが望まく、電気絶縁油中の塩素の含有量は５０質量ｐｐｍ以下であることが好ましい。より好ましくは１０質量ｐｐｍ以下であり、さらに好ましくは５質量ｐｐｍ以下である。
【００３１】
電気絶縁油の性能は、水や極性物質の含有により誘電正接が高くなるが、誘電正接が高いと絶縁性が低くなるため、電気絶縁油としての性能は悪化する。これらを回避するために、活性白土と接触させこれらを除去すると、誘電正接が低減し性能が良化する。使用させる活性白土は、特に限定されない。活性白土の形状としては、特に限定されないが、実用上の観点から成型体の方が好ましい。塩素分については必ずしも活性白土で除去できないため、塩化水素のトラップ剤として好ましくはエポキシ化合物を添加する。このエポキシ化合物は活性白土と接触させることによって、ある程度除去されることからエポキシ化合物は電気絶縁油が白土処理された後に添加するのが望ましい。
【００３２】
エポキシ化合物としては、たとえば脂環式エポキシ化合物である３,４−エポキシシクロヘキシルメチル(３,４−エポキシシクロヘキサン)カルボキシレート、ビニルシクロヘキセンジエポキサイド、３,４−エポキシ−６−メチルシクロヘキシルメチル(３,４−エポキシ−６−メチルヘキサン)カルボキシレートなど、ビスフェノールＡのジグリシジルエーテル型エポキシ化合物であるフェノールノボラック型エポキシ化合物、オルソクレゾールノボラック型エポキシ化合物などが例示される。添加量としては電気絶縁油組成物全量を基準として０.０１〜１.０質量％、好ましくは０.３〜０.８質量％である。
【００３３】
本発明の電気絶縁油組成物は、油含浸電気機器の含浸油、特にコンデンサ油として有用である。その中でも、プラスチックフィルムを絶縁材料または誘電体材料の少なくとも一部に使用した油浸電気機器、好ましくは油含浸コンデンサに含浸させるために好適である。
【００３４】
プラスチックフィルムとしては、ポリエステル、ポリフッ化ビニリデンなどの他、ポリプロピレン、ポリエチレンなどのポリオレフィンフィルムなどを用いることができるが、その中でもポリオレフィンフィルムが好適である。特に好適なポリオレフィンフィルムはポリプロピレンフィルムである。
【００３５】
本発明において好適な油含浸コンデンサは、導体としてアルミニウムなどの金属箔と、前記絶縁材料または誘電体材料としてのプラスチックフィルムとを、必要に応じて絶縁紙などの他の材料と共に巻回し、常法により絶縁油を含浸させることにより製造される。あるいは、前記絶縁材料または誘電体材料としてのプラスチックフィルム上に、アルミニウム、亜鉛などの導体としての金属層を蒸着などの方法により形成した金属化プラスチックフィルムを、必要に応じてプラスチックフィルムあるいは絶縁紙と共に巻回し、常法により含浸することによっても製造される油浸コンデンサである。
【実施例】
【００３６】
以下実施例により本発明をさらに具体的に説明するが、本発明はこれら実施例に限定されるものではない。【００３７】
（実施例1）
１，１−ジフェニルエタン６０質量％、１−フェニル−１−（３−メチルフェニル）エタン５質量％、１−フェニル−１−（４−メチルフェニル）エタン３５質量％に調製した混合油を用い、後述の実験例Ａ、Ｂの実験を行った。結果を表１に示す。１−フェニル−１−メチルフェニルエタンは特開平２００３−１１９１５９号公報の実施例１の原料のクメンをトルエンに、反応温度を２００℃に変えて追試を行い、蒸留後に得られた異性体混合物（ｏ−体１質量％、ｍ−体１１質量％、ｐ−体８８質量％）を用いた。【００３８】
（実施例２）
１，１−ジフェニルエタン６０質量％、１−フェニル−１−（３−メチルフェニル）エタン２１質量％、１−フェニル−１−（４−メチルフェニル）エタン１９質量％に調製した混合油を用い、後述の実験例Ａ、Ｂの実験を行った。結果を表１に示す。１−フェニル−１−メチルフェニルエタンは特願平２００３−１１９１５９号公報の実施例１の原料のクメンをトルエンに、反応温度を２６０℃に変えて追試を行い、蒸留後に得られた異性体混合物（ｏ−体１質量％、ｍ−体５２質量％、ｐ−体４７質量％）を用いた。【００３９】
（実施例３）
１，１−ジフェニルエタン５０質量％、１−フェニル−１−（２−メチルフェニル）エタン１質量％、１−フェニル−１−（３−メチルフェニル）エタン２４質量％、１−フェニル−１−（４−メチルフェニル）エタン２５質量％に調製した混合油を用い、後述の実験例Ａ、Ｂの実験を行った。結果を表１に示す。１−フェニル−１−メチルフェニルエタンは実施例１と２のものを混合して用いた。【００４０】
（実施例４）
１，１−ジフェニルエタン６０質量％、１−フェニル−１−（３−メチルフェニル）エタン４質量％、１−フェニル−１−（４−メチルフェニル）エタン２６質量％、ベンジルトルエン１０質量％に調製した混合油を用い、後述の実験例Ａ、Ｂの実験を行った。結果を表１に示す。１−フェニル−１−メチルフェニルエタンは実施例１と同じものを用いた。ベンジルトルエンは特公平８−８００８号公報の参考製造例の追試において得られた異性体混合物（ｏ−体４質量％、ｍ−体５９質量％、ｐ−体３７質量％）を用いた。【００４１】
（実施例５）
１，１−ジフェニルエタン６０質量％、１−フェニル−１−（３−メチルフェニル）エタン２質量％、１−フェニル−１−（４−メチルフェニル）エタン１８質量％、ベンジルトルエン２０質量％に調製した混合油を用い、後述の実験例Ａ、Ｂの実験を行った。結果を表１に示す。１−フェニル−１−メチルフェニルエタンおよびベンジルトルエンは実施例４と同じものを用いた。【００４２】
（実施例６）
１，１−ジフェニルエタン３０質量％、１−フェニル−１−（２−メチルフェニル）エタン１質量％、１−フェニル−１−（３−メチルフェニル）エタン３１質量％、１−フェニル−１−（４−メチルフェニル）エタン２８質量％、ベンジルトルエン１０質量％に調製した混合油を用い、後述の実験例Ａ、Ｂの実験を行った。結果を表１に示す。１−フェニル−１−メチルフェニルエタンは実施例２と、ベンジルトルエンは実施例４と同じものを用いた。【００４３】
（実施例７）
１，１−ジフェニルエタン６０質量％、１−フェニル−１−（３−メチルフェニル）エタン１１質量％、１−フェニル−１−（４−メチルフェニル）エタン９質量％、ベンジルトルエン２０質量％に調製した混合油を用い、後述の実験例Ａ、Ｂの実験を行った。結果を表１に示す。１−フェニル−１−メチルフェニルエタンは実施例２と、ベンジルトルエンは実施例４と同じものを用いた。【００４４】
（実施例８）
１，１−ジフェニルエタン６０質量％、１−フェニル−１−（３−メチルフェニル）エタン１６質量％、１−フェニル−１−（４−メチルフェニル）エタン１４質量％、ベンジルトルエン１０量％に調製した混合油を用い、後述の実験例Ａ、Ｂの実験を行った。結果を表１に示す。１−フェニル−１−メチルフェニルエタンは実施例２と、ベンジルトルエンは実施例４と同じものを用いた。【００４５】
（実施例９）
１，１−ジフェニルエタン７０質量％、１−フェニル−１−（３−メチルフェニル）エタン２質量％、１−フェニル−１−（４−メチルフェニル）エタン１８質量％、ベンジルトルエン１０質量％に調製した混合油を用い、後述の実験例Ａ、Ｂの実験を行った。結果を表１に示す。１−フェニル−１−メチルフェニルエタンは実施例１と、ベンジルトルエンは実施例４と同じものを用いた。【００４６】
（実施例１０）
１，１−ジフェニルエタン７０質量％、１−フェニル−１−（３−メチルフェニル）エタン１１質量％、１−フェニル−１−（４−メチルフェニル）エタン９質量％、ベンジルトルエン１０質量％に調製した混合油を用い、後述の実験例Ａ、Ｂの実験を行った。結果を表１に示す。１−フェニル−１−メチルフェニルエタンは実施例２と、ベンジルトルエンは実施例４と同じものを用いた。【００４７】
（実施例１１）
１，１−ジフェニルエタン７０質量％、１−フェニル−１−（３−メチルフェニル）エタン５質量％、１−フェニル−１−（４−メチルフェニル）エタン５質量％、ベンジルトルエン２０質量％に調製した混合油を用い、後述の実験例Ａ、Ｂの実験を行った。結果を表１に示す。１−フェニル−１−メチルフェニルエタンは実施例２と、ベンジルトルエンは実施例４と同じものを用いた。【００４８】
（実施例１２）
１，１−ジフェニルエタン８０質量％、１−フェニル−１−（３−メチルフェニル）エタン１質量％、１−フェニル−１−（４−メチルフェニル）エタン９質量％、ベンジルトルエン１０質量％に調製した混合油を用い、後述の実験例Ａ、Ｂの実験を行った。結果を表１に示す。１−フェニル−１−メチルフェニルエタンは実施例１と、ベンジルトルエンは実施例４と同じものを用いた。【００４９】
（実施例１３）
１，１−ジフェニルエタン２０質量％、１−フェニル−１−（２−メチルフェニル）エタン１質量％、１−フェニル−１−（３−メチルフェニル）エタン９質量％、１−フェニル−１−（４−メチルフェニル）エタン７０質量％に調製した混合油を用い、後述の実験例Ａの実験を行った。結果を表１に示す。１−フェニル−１−メチルフェニルエタンは実施例１と同じものを用いた。【００５０】
（実施例１４）
１，１−ジフェニルエタン８０質量％、１−フェニル−１−（３−メチルフェニル）エタン２質量％、１−フェニル−１−（４−メチルフェニル）エタン１８質量％に調製した混合油を用い、後述の実験例Ａの実験を行った。結果を表１に示す。１−フェニル−１−メチルフェニルエタンは実施例１と同じものを用いた。【００５１】
（比較例１）
１−フェニル−１−キシリルエタンのみを用い、後述の実験例Ａ、Ｂの実験を行った。結果を表１に示す。動粘度が高すぎるため、実験例Ｂでは−５０℃の測定は出来なかった。【００５２】
（比較例２）
１，１−ジフェニルエタン５５質量％、１−フェニル−１−キシリルエタン４５質量％に調製した混合油を用い、後述の実験例Ａの実験を行った。結果を表１に示す。【００５３】
（比較例３）
１，１−ジフェニルエタンのみを用い、後述の実験例Ａの実験を行った。結果を表１に示す。【００５４】
（比較例４）
１，１−ジフェニルエタン６０質量％、１−フェニル−１−（３−メチルフェニル）エタン２質量％、１−フェニル−１−（４−メチルフェニル）エタン１８質量％、ジフェニルメタン２０質量％に調製した混合油を用い、後述の実験例Ａの実験を行った。結果を表１に示す。１−フェニル−１−メチルフェニルエタンおよびベンジルトルエンは実施例４と同じものを用いた。ジフェニルメタンは東京化成工業製の試薬（純度９９重量％以上）を用いた。【００５５】
＜実験例Ａ＞（−４０℃、−５０℃での結晶化実験）
結晶析出と温度の関係コンデンサの性能を維持するためには、最低許容温度の−５０℃まで絶縁油組成物が結晶を析出しないことが望まれる。絶縁油組成物の結晶析出を確認するために、実施例１〜５、比較例１〜６のそれぞれの油を１００ｍｌのサンプル瓶に入れ、低温恒温槽内に静置し、その温度を１０３０時間保ち結晶の析出を目視によって観察した。結果を表１に示す。表において、「○」とは液に透明性があり結晶の析出が見られない状態、「△」とは透明性がなく一部に結晶析出が見られるが流動している状態、「×」とは結晶が析出し全体が固化した状態をそれぞれ示す。前記結果が「△」である油については、さらに同様の手順で、−４０℃で結晶化実験を行った。−５０℃以下でも固化しない本発明の絶縁油組成物はコンデンサの性能を最低許容温度まで維持できるものである。−５０℃で固化しない場合であっても結晶化実験の結果が「△」である場合は、−４０℃の結果が「○」であることが好ましい。【００５６】
＜実験例Ｂ＞（モデルコンデンサによる電気絶縁油組成物としての評価）
実験に用いたコンデンサは次の通りである。固体絶縁体としてはチューブラー法で作られた信越フィルム(株)製の同時二軸延伸ポリプロピレンフィルムの易含浸タイプを用いた。厚さ１２．７μｍ（重量法）のものを２枚使用し、これをアルミ箔電極と共に巻回して、静電容量が０．２から０．３μＦの素子を作り、これをブリキ製の缶に入れた。缶は絶縁体油が低温で収縮したときに充分に対応できるように柔軟な構造にした。また、電極の端部はスリットしたままで折り曲げてないものとした。
電極から端子までを結線する方法として、一般には素子内部の電極面にリボン状のリード箔を挿入する方法が用いられているが、この方法では、結晶が析出した場合に、リード箔と電極面で接触不良を起こし、電極からの部分放電が生じて測定できない恐れがある。このため本実験以後では、高周波用に用いられる方法と同じく、電極の一端をそれぞれフィルムよりはみ出した構造で巻き、はみ出した部分をまとめてリード線とスポット溶接する構造にした。
このようにして準備された缶型のコンデンサを、常法に従って真空乾燥した後、同じ真空下で絶縁油を含浸し、封口した。次に含浸を一定にし安定化するために、最高８０℃の温度２昼夜熱処理を施した。これを室温で５日間以上放置した後、ＡＣ１２７０Ｖ（５０Ｖ／μｍに相当）にて３０℃の恒温槽で１６時間課電処理をした後に実験に供した。
誘電体として厚み１２．７μｍのポリプロピレンフィルムを２枚重ねたものを使用し、電極として、アルミニウム箔を常法に従って、巻回、積層することにより、油含浸用のモデルコンデンサを作成した。
このコンデンサに、真空下で各混合油を含浸させて、静電容量０．２６μFの油含浸コンデンサを作成した。なお、含浸にあたっては各電気絶縁油組成物を予め活性白土で処理して用いた。すなわち水沢化学工業(株)製の活性白土ガレオナイト＃０３６を電気絶縁油組成物に１０質量％添加し、液温２５℃で３０分間撹拌しその後濾過した。濾過後塩素捕獲剤としてエポキシ化合物（脂環式エポキシド；商品名：セロキサイド２０２１Ｐ、ダイセル化学工業(株)製）を０．６５質量％添加して含浸用に用いた。
次に、これら油含浸コンデンサを所定の温度下で所定の方法で交流電圧を課電して、コンデンサが絶縁破壊を起こした電圧と時間から式１により絶縁破壊電圧を求めた。なお所定の課電方法とは、電位傾度５０ｖ/μｍから、２４時間毎に１０ｖ/μｍの割合で連続的に課電電圧を上昇させる方法である。
絶縁破壊電圧（ｖ／μｍ）＝Ｖ＋Ｓ×（Ｔ／１４４０）：式１
ここで  Ｖ：絶縁破壊時の課電電圧（ｖ／μｍ）
Ｓ：２４時間毎の上昇電圧（ｖ／μｍ）
Ｔ：課電電圧上昇後、絶縁破壊までの経過時間（分）【００５７】
【表１】
2013115372.tif 000002
【００５８】
表中の１,１−ＤＰＥは１，１−ジフェニルエタン、ｏ−ＰＴＥは１−フェニル−１−（２−メチルフェニル）エタン、ｍ−ＰＴＥは１−フェニル−１−（３−メチルフェニル）エタン、ｐ−ＰＴＥは１−フェニル−１−（４−メチルフェニル）エタン、ＢＴはベンジルトルエン、ＰＸＥは１−フェニル１−キシリルエタン、ＤＰＭはジフェニルメタンをそれぞれ指す。【００５９】
結晶化実験では、実施例の組成物は、−５０℃で長時間保持しても固化しないことが確認された。これに対して比較例１〜４の組成物は−５０℃で長時間保持した場合固化し、実施例と比較して低温での性能が劣った。
モデルコンデンサによる評価では、実施例の組成物は、−５０℃で９１Ｖ／μｍ以上、−３０℃で１１０Ｖ／μｍ以上、３０℃で１４０Ｖ／μｍ以上の絶縁破壊電圧を示したことから、十分な電気絶縁性能を示すことが確認された。これに対し比較例３の組成物は−３０℃の値が、比較例２の組成物は−５０℃と−３０℃の値が、実施例の組成物より低く、絶縁破壊性能が劣った。
以上から、本発明の組成物は−５０〜３０℃までの広い温度領域で高い性能を示す電気絶縁油組成物であるといえる。
【産業上の利用可能性】
【００６０】
本発明の電気絶縁油組成物は、−５０℃〜３０℃の広い温度領域での特性に優れ、また組成物の各成分は生体に対する悪影響などが無く、コンデンサ含浸用の電気絶縁油組成物として実用的に極めて優れたものである。
【国際調査報告】
2013115372.tif 000003
2013115372.tif 000004
2013115372.tif 000005
2013115372.tif 000006